(57)【要約】【課題】粒界抵抗を低減させ、高い総イオン伝導率を示す固体電解質を提供する。また、高い総イオン伝導率を示す高性能な固体電解質の製造方法およびこのような固体電解質を有するリチウムイオン電池を提供する。【解決手段】少なくともリチウム原子と、原子の結晶半径が７８ｐｍ以上の金属原子と、を含む立方晶ペロブスカイト型の結晶質を形成材料とする複数の第１領域ＡＲ１と、複数の第１領域ＡＲ１の間に介在し、リチウム原子と金属原子とを含む非晶質を形成材料とする第２領域ＡＲ２と、を有し、金属原子の存在比率は、第１領域ＡＲ１から第２領域ＡＲ２に向けて漸増している固体電解質。【選択図】図１
2015088392.tif 000002
【特許請求の範囲】
【請求項１】
少なくともリチウム原子と、原子の結晶半径が７８ｐｍ以上の金属原子と、を含む立方晶ペロブスカイト型の結晶質を形成材料とする複数の第１領域と、
前記複数の第１領域の間に介在し、リチウム原子と前記金属原子とを含む非晶質を形成材料とする第２領域と、を有し、
前記金属原子の存在比率は、前記第１領域から前記第２領域に向けて漸増している固体電解質。
【請求項２】
前記結晶質は、組成式ＡＢＯ３で表される複合酸化物である請求項１に記載の固体電解質。
（式中、Ａ及びＢは、互いに異なる金属元素であり、Ａは、Ｌｉを含み、さらにＬａ，Ｍｇ，Ｂａからなる群から選ばれる１以上の元素を含み、Ｂは、Ｔｉ，Ｔａ，Ｚｒ，Ａｌからなる群から選ばれる１以上の元素である。）
【請求項３】
前記結晶質は、Ｌｉ３ｘＬａ２／３−ｘＴｉＯ３（０＜ｘ＜０．１６）であり、
前記金属原子は、Ｔａである請求項２に記載の固体電解質。
【請求項４】
固体電解質全体に含まれるＴｉ原子に対する、固体電解質全体に含まれるＴａ原子の物質量比が０より多く０．１０以下である請求項３に記載の固体電解質。
【請求項５】
前記非晶質は、少なくともＬｉ，ＬａおよびＴａを含む請求項３または４に記載の固体電解質。
【請求項６】
リチウム化合物、ランタン化合物、チタン化合物および原子の結晶半径が７８ｐｍ以上の金属原子を含む化合物が溶解した溶液から溶媒を除去してゲル化させる工程と、
得られたゲルを熱処理する工程と、を有する固体電解質の製造方法。
【請求項７】
前記原子の結晶半径が７８ｐｍ以上の金属原子を含む化合物がタンタル化合物であり、
前記熱処理する工程は、熱処理温度が５４０℃以上８００℃以下である請求項６に記載の固体電解質の製造方法。
【請求項８】
正極と負極と、前記正極および前記負極に挟持された固体電解質層と、を有し、
前記固体電解質層は、請求項１から５のいずれか１項に記載の固体電解質を形成材料とするリチウムイオン電池。
【発明の詳細な説明】
【技術分野】
【０００１】
本発明は、固体電解質、固体電解質の製造方法およびリチウムイオン電池に関するものである。
【背景技術】
【０００２】
携帯型情報機器をはじめとする多くの電気機器の電源として、リチウム電池（一次電池及び二次電池を含む）が利用されている。なかでも、高エネルギー密度と安全性を両立したリチウム電池として、正・負極間のリチウムの伝導に固体電解質を用いた全固体型リチウム電池が提案されている（例えば、特許文献１参照）。
【０００３】
固体電解質は、有機電解液を用いることなくリチウムイオンを伝導することができ、電解液漏れや駆動発熱による電解液の揮発等が生じないため、安全性が高い材料として注目されている。
【０００４】
このような全固体型リチウム電池に用いられる固体電解質として、リチウムイオン伝導性が高く、絶縁性に優れ、また化学的安定性の高い酸化物系の固体電解質が広く知られている。このような酸化物として、チタン酸ランタンリチウム系の材料が特筆すべき高いリチウムイオン伝導率を有しており、電池への適用が期待されている。
【０００５】
このような固体電解質が粒子状の形状（以下、固体電解質粒子と称することがある）である場合、圧縮成形することにより所望の形状に合わせて成形されることが多い。しかし、固体電解質粒子は非常に硬いため、得られる成形品では固体電解質粒子同士の接触が不十分で粒界抵抗が高くなり、リチウムイオン伝導度が低くなりやすい。
【０００６】
粒界抵抗を低減する方法として、固体電解質粒子を圧縮成形した後に、１０００℃以上の高温で焼結することで、粒子同士を溶着させる方法が知られている。しかし、この方法では、高熱により組成が変化しやすく、所望の物性を有する固体電解質の成形体を製造しにくい。
【０００７】
そこで、固体電解質の粒界抵抗を低減するための方法として、チタン酸ランタンリチウムの粒子表面をＳｉＯ２で被覆した後、高温で焼結する方法が検討されている（例えば、特許文献２参照）。
【０００８】
一方、固体電解質を形成する手法として、液相材料を用いた合成系、特にゾル−ゲル法が採用される場合がある。ゾル−ゲル法により、例えばチタン酸ランタンリチウムを製造することができる（例えば、特許文献３参照）。
【先行技術文献】
【特許文献】
【０００９】
【特許文献１】特開２００９−２１５１３０号公報
【特許文献２】特表２０１１−５２９２４３号公報
【特許文献３】特開２００３−３４６８９５号公報
【発明の概要】
【発明が解決しようとする課題】
【００１０】
しかしながら、上記方法には次のような問題がある。特許文献２の方法では、固体電解質粒子の表面をＳｉＯ２で被覆する操作が困難である。その上に、高温で焼成することで、得られる固体電解質からリチウムが揮発したり、電極を構成する材料と反応したりすることで組成がずれ、さらに異相が多量に形成されてしまうおそれがある。異相の形成を抑制するために焼成温度を低くすると、粒子同士の界面が十分に焼結せず、粒界抵抗を低減することができない。
【００１１】
特許文献３の方法では、生成物が均一層を形成するため、形成される固体電解質粒子の構造を制御しにくく、所望の物性を得られにくい。
【００１２】
本発明はこのような事情に鑑みてなされたものであって、粒界抵抗を低減させ、高い総イオン伝導率を示す固体電解質を提供することを目的とする。また、高い総イオン伝導率を示す高性能な固体電解質の製造方法およびこのような固体電解質を有するリチウムイオン電池を提供することをあわせて目的とする。
【課題を解決するための手段】
【００１３】
上記の課題を解決するため、本発明の一態様は、少なくともリチウム原子と、原子の結晶半径が７８ｐｍ以上の金属原子と、を含む立方晶ペロブスカイト型の結晶質を形成材料とする複数の第１領域と、前記複数の第１領域の間に介在し、リチウム原子と前記金属原子とを含む非晶質を形成材料とする第２領域と、を有し、前記金属原子の存在比率は、前記第１領域から前記第２領域に向けて漸増している固体電解質を提供する。
【００１４】
この構成によれば、原子の結晶半径が７８ｐｍ以上の金属原子が少ない第１領域では、好適に立方晶ペロブスカイト型の結晶相を呈し、当該金属原子が相対的に多く存在する第２領域では立方晶ペロブスカイト型の結晶相となることができずに非晶質となる。
【００１５】
また、当該金属原子の存在比が不連続に変化するのではなく、連続的に変化することで、第１領域と第２領域との境界が不明確となる。
【００１６】
従来知られている、固体酸化物の粒子を用いた固体電解質では、粒子間の界面で生じる粒界抵抗により、リチウムイオン伝導率が低下するという課題がある。しかし、本実施形態の固体電解質においては、上述の構成を有することにより、「粒子間の界面」が不明確となり存在しない。
【００１７】
そのため、本発明の一態様に係る固体電解質においては、従来知られた固体電解質であって固体酸化物の粒子を用いたものと比べ、粒界抵抗を低減することができ、高い総イオン伝導率を示す固体電解質とすることができる。
【００１８】
本発明の一態様においては、前記結晶質は、組成式ＡＢＯ３で表される複合酸化物である構成としてもよい。ここで、組成式中、Ａ及びＢは、互いに異なる金属元素であり、Ａは、Ｌｉを含み、さらにＬａ，Ｍｇ，Ｂａからなる群から選ばれる１以上の元素を含み、Ｂは、Ｔｉ，Ｔａ，Ｚｒ，Ａｌからなる群から選ばれる１以上の元素である。
【００１９】
この構成によれば、立方晶ペロブスカイト型の結晶質である第１領域において、高いイオン伝導性が期待でき、高い総イオン伝導率を示す固体電解質とすることができる。
【００２０】
本発明の一態様においては、前記結晶質は、Ｌｉ３ｘＬａ２／３−ｘＴｉＯ３（０＜ｘ＜０．１６）であり、前記金属原子は、Ｔａである構成としてもよい。
【００２１】
この構成によれば、示性式Ｌｉ３ｘＬａ２／３−ｘＴｉＯ３（０＜ｘ＜０．１６）であるペロブスカイト結晶は高いイオン伝導性を示し、高いバルクイオン伝導性を期待できる。また、Ｔａ添加の効果により第２領域が好適に非晶質となり、第１領域と第２領域とが複合化されるため、高い総イオン伝導率を得ることができる。
【００２２】
本発明の一態様においては、固体電解質全体に含まれるＴｉ原子に対する、固体電解質全体に含まれるＴａ原子の物質量比が０より多く０．１０以下である構成としてもよい。
この構成によれば、Ｔａ原子を含まない固体電解質と比べ、総イオン伝導率を向上することが可能となる。
【００２３】
本発明の一態様においては、前記非晶質は、少なくともＬｉ，ＬａおよびＴａを含む構成としてもよい。
この構成によれば、第２領域においても好適なイオン伝導性を確保することができ、総イオン伝導率を向上させた固体電解質とすることができる。
【００２４】
また、本発明の一態様は、リチウム化合物、ランタン化合物、チタン化合物および原子の結晶半径が７８ｐｍ以上の金属原子を含む化合物が溶解した溶液から溶媒を除去してゲル化させる工程と、得られたゲルを熱処理する工程と、を有する固体電解質の製造方法を提供する。
【００２５】
この方法によれば、溶液を塗布、含浸など任意の簡便な手段によって所望の材料表面に配置し、ゲル化および熱処理を行うことで、所望の材料表面に容易にリチウムイオン伝導性に優れた固体酸化物を形成することができる。
【００２６】
本発明の一態様においては、前記原子の結晶半径が７８ｐｍ以上の金属原子を含む化合物がタンタル化合物であり、前記熱処理する工程は、熱処理温度が５４０℃以上８００℃以下である製造方法としてもよい。
【００２７】
この方法によれば、熱処理温度が５４０℃以上であると、熱処理により成長する結晶中に異相が生じにくく、結晶が成長しやすい。そのため、十分なバルクイオン伝導性を有する結晶が成長した第１領域となる。
【００２８】
また、熱処理温度が８００℃以下であると、第２領域で結晶化が進行しにくく、第２領域が非晶質となりやすい。そのため、結晶質である第１領域と、非晶質である第２領域とが複合化された構造が得やすく、粒界抵抗を低減した固体酸化物が得られやすい。
【００２９】
また、本発明の一態様は、正極と負極と、前記正極および前記負極に挟持された固体電解質層と、を有し、前記固体電解質層は、上記の固体電解質を形成材料とするリチウムイオン電池を提供する。
この構成によれば、固体電解質層の総イオン伝導率が高く、高い性能を有するリチウムイオン電池とすることができる。
【図面の簡単な説明】
【００３０】
【図１】本実施形態に係る固体電解質の模式図である。
【図２】本実施形態に係る固体電解質の製造方法を示すフローチャートである。
【図３】本実施形態のリチウムイオン電池を示す断面図である。
【図４】実施例の測定結果を示す写真である。
【図５】実施例の測定結果を示す写真である。
【図６】実施例の測定結果を示す写真である。
【図７】実施例の測定結果を示すグラフである。
【発明を実施するための形態】
【００３１】
［固体電解質］
以下、図１〜図３を参照しながら、本実施形態に係る固体電解質および固体電解質の製造方法について説明する。なお、以下の全ての図面においては、図面を見やすくするため、各構成要素の寸法や比率などは適宜異ならせてある。
【００３２】
図１は、本実施形態に係る固体電解質の模式図であり、固体電解質の任意の位置における断面図である。図に示すように、本実施形態の固体電解質は、結晶質を形成材料とする複数の第１領域ＡＲ１と、非晶質を形成材料とする第２領域ＡＲ２と、を有している。
【００３３】
第１領域ＡＲ１は、リチウム原子と、原子の結晶半径が７８ｐｍ以上の金属原子と、を含む立方晶ペロブスカイト型の結晶質を形成材料としている。
【００３４】
ここで、「原子の結晶半径が７８ｐｍ以上の金属原子」としては、Ｔａ，Ｍｏ，Ｗ，Ｎｂ，Ｈｆを例示することができる。
【００３５】
第１領域ＡＲ１を構成する結晶質は、組成式ＡＢＯ３で表される複合酸化物であるとよい。ここで、式中、Ａ及びＢは、互いに異なる金属元素であり、Ａは、Ｌｉを含み、さらにＬａ，Ｍｇ，Ｂａからなる群から選ばれる１以上の元素を含み、Ｂは、Ｔｉ，Ｔａ，Ｚｒ，Ａｌからなる群から選ばれる１以上の元素である。
このような結晶質は、第１領域ＡＲ１において高いイオン伝導性が期待でき、高い総イオン伝導率を示す固体電解質とすることができる。
【００３６】
第２領域ＡＲ２は、第１領域ＡＲ１の間に介在する領域であり、リチウム原子と上述の金属原子とを含む非晶質を形成材料としている。
【００３７】
本実施形態の固体電解質は、これら第１領域ＡＲ１と第２領域ＡＲ２とからなることが好ましい。
【００３８】
第２領域ＡＲ２に含まれる「原子の結晶半径が７８ｐｍ以上の金属原子」は、第１領域ＡＲ１から第２領域ＡＲ２に向けて、存在比率が連続的に変化し漸増している。当該金属原子がこのような比率で存在することで、当該金属原子が少ない第１領域ＡＲ１では、好適に立方晶ペロブスカイト型の結晶相を呈し、当該金属原子が相対的に多く存在する第２領域ＡＲ２では立方晶ペロブスカイト型の結晶相となることができずに非晶質となっている。
【００３９】
また、当該金属原子の存在比が不連続に変化するのではなく、連続的に変化することで、第１領域ＡＲ１と第２領域ＡＲ２との境界が不明確となる。
【００４０】
従来知られている、固体酸化物の粒子を用いた固体電解質では、粒子間の界面で生じる粒界抵抗により、リチウムイオン伝導率が低下するという課題がある。しかし、本実施形態の固体電解質においては、上述の構成を有することにより、「粒子間の界面」が不明確となり存在しない。そのため、本実施形態の固体電解質においては、従来知られた固体電解質であって固体酸化物の粒子を用いたものと比べ、粒界抵抗を低減することができる。
【００４１】
「原子の結晶半径が７８ｐｍ以上の金属原子」が、第１領域ＡＲ１から第２領域ＡＲ２に向けて、存在比率が連続的に変化し漸増している様子は、得られた固体電解質の断面のＸ線回折法（ＸＲＤ）で測定し、当該金属原子の分布を調べることで確認することができる。
【００４２】
本実施形態の固体電解質としては、例えば、結晶質の組成としては、Ｌｉ３ｘＬａ２／３−ｘＴｉＯ３（０＜ｘ＜０．１６）であるものを好適に用いることができる。また、「原子の結晶半径が７８ｐｍ以上の金属原子」としては、Ｔａを例示することができる。
【００４３】
このような固体電解質は、示性式Ｌｉ３ｘＬａ２／３−ｘＴｉＯ３（０＜ｘ＜０．１６）であるペロブスカイト結晶は高いイオン伝導性を示し、高いバルクイオン伝導性を期待できる。また、Ｔａ添加の効果により第２領域が好適に非晶質となり、第１領域と第２領域とが複合化されるため、高い総イオン伝導率を得ることができる。
【００４４】
「原子の結晶半径が７８ｐｍ以上の金属原子」がＴａである場合、固体電解質全体に含まれるＴｉ原子に対する、固体電解質全体に含まれるＴａ原子の物質量比が０より多く０．１０以下であると好ましい。Ｔａ原子の物質量比がこの範囲に含まれると、Ｔａ原子を含まない固体電解質と比べ、総イオン伝導率を向上させることが可能となる。Ｔａ原子の物質量比が０．１０を超えると、異相の形成が優先しイオン伝導率が低下するという悪影響が生じる。
【００４５】
Ｔｉ原子に対するＴａ原子の物質量比は、０．０１以上であることがより好ましく、０．０２以上であることがさらに好ましい。また、Ｔｉ原子に対するＴａ原子の物質量比は、０．０８以下であることがより好ましく、０．０６以下であることがさらに好ましい。これらの上限値および下限値は、任意に組み合わせることができる。
Ｔｉ原子に対するＴａ原子の物質量比は、０．０４であることが最も好ましい。
【００４６】
このとき、非晶質としては、少なくともＬｉ，ＬａおよびＴａを含むものが好ましい。非晶質がＬｉ，ＴａおよびＬａを含むことで、非晶質の第２領域においても好適なリチウムイオン伝導性を確保し、総イオン伝導率を向上させた固体電解質とすることができる。
【００４７】
従来、結晶相中にＴａを含むＬｉＬａＴｉＯ３は公知であるが、当該公知の物質は、リチウムイオン伝導性が低く、固体電解質としては採用できない。対して、本実施形態の固体電解質は、リチウムイオン伝導性が上記従来の物質より高く、固体電解質として好適である。
【００４８】
［固体電解質の製造方法］
図２は、本実施形態に係る固体電解質の製造方法を示すフローチャートである。以下、図１を併せて参照し、図１に示した符号を用いて説明を行う。
【００４９】
本実施形態の固体電解質の製造方法は、（１）リチウム化合物、ランタン化合物、チタン化合物および原子の結晶半径が７８ｐｍ以上の金属原子を含む化合物が溶解した溶液から溶媒を除去してゲル化させる工程と、（２）得られたゲルを熱処理する工程と、を有する。
【００５０】
ここでは、原子の結晶半径が７８ｐｍ以上の金属原子を含む化合物としてＴａを用いた固体電解質を形成することとして説明する。
【００５１】
［１．ゲル化させる工程］
まず、「（１）ゲル化させる工程」（ステップＳ１）として、リチウム化合物、ランタン化合物、チタン化合物およびタンタル化合物が溶解した溶液を得る（ステップＳ１１）。以下の説明では、ステップＳ１１で調整する溶液を「前駆体溶液」と称する。
【００５２】
リチウム化合物としては、ＬｉＯＨ、ＬｉＦ、ＬｉＢｒ、ＬｉＣｌ、ＬｉＮＯ３、Ｌｉ２ＳＯ４などの無機塩；
ギ酸リチウム（ＬｉＨＣＯＯ）、酢酸リチウム（ＬｉＣＨ３ＣＯＯ）、ＬｉＣ２Ｈ３Ｏ３、クエン酸リチウム（Ｌｉ３Ｃ６Ｈ５Ｏ７）、ＬｉＣ７Ｈ５Ｏ２、ＬｉＣ１８Ｈ３５Ｏ２などの有機酸塩；
メチルリチウム（ＣＨ３Ｌｉ）、ブチルリチウム（ＬｉＣ４Ｈ９）、フェニルリチウム（Ｃ６Ｈ５Ｌｉ）などの有機リチウム化合物；
リチウムメトキシド（ＬｉＯＣＨ３）、リチウムエトキシド（ＬｉＯＣ２Ｈ５）、リチウムプロポキシド（ＬｉＯＣ３Ｈ７）などのリチウムアルコキシド；
などを挙げることができる。
【００５３】
リチウムアルコキシドを構成するアルコキシ基は、直鎖状でもよく分岐していてもよい。
【００５４】
ランタン化合物としては、無機塩、有機酸塩、有機ランタン化合物、ジケトン錯体および金属アルコキシドなどを挙げることができる。無機塩および有機酸塩を構成する陰イオン、有機ランタン化合物を構成する有機基、金属アルコキシドを構成するアルコキシ基は、上述のリチウム化合物において例示したものと同様のものを用いることができる。
ジケトン錯体を構成する配位子は、２，４−ペンタンジオンのようなβ−ジケトンを用いることができる。
【００５５】
チタン化合物としては、タンタルの無機塩、有機酸塩、錯体、金属アルコキシドなどを挙げることができる。無機塩および有機酸塩を構成する陰イオン、有機ランタン化合物を構成する有機基、金属アルコキシドを構成するアルコキシ基は、上述のリチウム化合物において例示したものと同様のものを用いることができる。
錯体を構成する配位子は、２，４−ペンタンジオンのようなβ−ジケトンを用いることができる。
【００５６】
タンタル化合物としては、タンタルの無機塩、有機酸塩、錯体、金属アルコキシドなどを挙げることができる。無機塩および有機酸塩を構成する陰イオン、有機ランタン化合物を構成する有機基、金属アルコキシドを構成するアルコキシ基は、上述のリチウム化合物において例示したものと同様のものを用いることができる。
錯体を構成する配位子は、２，４−ペンタンジオンのようなβ−ジケトンを用いることができる。
【００５７】
前駆体溶液に用いることができる溶媒としては、上述の各化合物を溶解する極性溶媒を用いることができ、ｎ−ブタノールのようなアルコールや、プロピオン酸のような有機酸を挙げることができる。
【００５８】
ここでは、リチウム化合物としてＬｉＣＨ３ＣＯＯ、ランタン化合物として、酢酸ランタン（Ｌａ（ＣＨ３ＣＯＯ）３）、チタン化合物として、テトライソプロポキシチタン（Ｔｉ（ＯＣ３Ｈ７）４）タンタル化合物として、ペンタエトキシタンタル（Ｔａ（ＯＣ２Ｈ５）５）を用いることとして説明する。
【００５９】
次いで、「（１）ゲル化させる工程」（ステップＳ１）として、前駆体溶液から溶媒を除去してゲル化させる（ステップＳ１２）。
例えば、前駆体溶液を１４０℃に加熱し、１時間保持することで、透明なゲルが得られる。
なお、本工程は、次の熱処理する工程と連続的に行うこととしてもよい。
【００６０】
［２．熱処理する工程］
次いで、得られたゲルを熱処理し、固体酸化物を得る（ステップＳ２）。
【００６１】
熱処理することにより、ゲルに含まれるリチウム原子、ランタン原子、チタン原子が立方晶ペロブスカイト型の結晶を形成する。同時に、ゲルに含まれるタンタル原子は、立方晶ペロブスカイト型の結晶が形成される領域から排斥されながら、結晶が成長していない領域に偏在する。
【００６２】
すなわち、結晶の成長箇所では、タンタル原子が取り込まれないことにより、立方晶ペロブスカイト型の結晶が成長する。一方、結晶の成長箇所の周囲では、タンタル原子が濃縮されるため、立方晶ペロブスカイト型の結晶を形作ることが徐々に困難となり、結果として非晶質の領域になる。
【００６３】
このようにして、結晶質の第１領域ＡＲ１と、第１領域ＡＲ１の間に介在する非晶質の第２領域ＡＲ２と、を有する固体電解質が得られる。
【００６４】
熱処理温度は、５４０℃以上８００℃以下であることが好ましい。例えば、得られたゲルを５４０℃で１時間加熱して熱処理する。
【００６５】
熱処理温度が５４０℃以上であると、熱処理により成長する結晶中に異相が生じにくく、結晶が成長しやすい。そのため、十分なバルクイオン伝導性を有する結晶が成長した第１領域ＡＲ１となる。
【００６６】
また、熱処理温度が８００℃以下であると、第２領域ＡＲ２で結晶化が進行しにくく、第２領域ＡＲ２が非晶質となりやすい。そのため、結晶質である第１領域ＡＲ１と、非晶質である第２領域ＡＲ２とが複合化された構造が得やすく、粒界抵抗を低減した固体酸化物が得られやすい。
【００６７】
本実施形態の固体酸化物の製造方法では、上述のように、前駆体溶液をゲル化し、熱処理することで、好適に結晶質の第１領域ＡＲ１と非晶質の第２領域ＡＲ２とを有する固体酸化物を製造することができる。したがって、例えば前駆体溶液を塗布、含浸など任意の簡便な手段によって所望の材料表面に配置し、ゲル化および熱処理を行うことで、所望の材料表面に容易にリチウムイオン伝導性に優れた固体酸化物を形成することができる。
【００６８】
以上のような構成の固体電解質によれば、粒界抵抗を低減させ、高い総イオン伝導率を示す固体電解質を提供することができる。
【００６９】
また、以上のような構成の固体電解質の製造方法によれば、高い総イオン伝導率を示す高性能な固体電解質を容易に製造することができる。
【００７０】
なお、「原子の結晶半径が７８ｐｍ以上の金属原子」としてＴａ以外の金属を用いる場合、「原子の結晶半径が７８ｐｍ以上の金属原子を含む化合物」としては、原子の結晶半径が７８ｐｍ以上の金属の無機塩、有機酸塩、有機ランタン化合物、ジケトン錯体および金属アルコキシドなどを挙げることができる。無機塩および有機酸塩を構成する陰イオン、有機ランタン化合物を構成する有機基、金属アルコキシドを構成するアルコキシ基は、上述のリチウム化合物において例示したものと同様のものを用いることができる。
ジケトン錯体を構成する配位子は、２，４−ペンタンジオンのようなβ−ジケトンを用いることができる。
【００７１】
［リチウムイオン電池］
次に、本実施形態のリチウムイオン電池について説明する。図３は、本実施形態のリチウムイオン電池を示す断面図である。
【００７２】
図３に示すリチウムイオン電池１００は、集電体１と、活物質層２と、固体電解質層３と、電極４がこの順に積層された構成となっている。固体電解質層３は、上述した固体電解質を形成材料として用いる。
【００７３】
集電体１の形成材料としては、銅（Ｃｕ）、マグネシウム（Ｍｇ）、チタン（Ｔｉ）、鉄（Ｆｅ）、コバルト（Ｃｏ）、ニッケル（Ｎｉ）、亜鉛（Ｚｎ）、アルミニウム（Ａｌ）、ゲルマニウム（Ｇｅ）、インジウム（Ｉｎ）、金（Ａｕ）、白金（Ｐｔ）、銀（Ａｇ）およびパラジウム（Ｐｄ）からなる群から選ばれる１種の金属（金属単体）や、この群から選ばれる２種以上の金属元素を含む合金等が挙げられる。
【００７４】
集電体１の形状は、板状、箔状、網状等を採用することができる。集電体１の表面は、平滑であってもよく、凹凸が形成されていてもよい。
【００７５】
活物質層２は、リチウムイオン電池１００において集電体１を正極側に使用する場合と、負極側に使用する場合とで、形成材料が異なる。
【００７６】
集電体１を正極側に使用する場合には、活物質層２の形成材料として、正極活物質として通常知られている物質を用いることができる。このような物質としては、例えば、リチウム複酸化物が挙げられる。
【００７７】
リチウム複酸化物としては、例えば、ＬｉＣｏＯ２、ＬｉＮｉＯ２、ＬｉＭｎ２Ｏ４、Ｌｉ２Ｍｎ２Ｏ３、ＬｉＦｅＰＯ４、Ｌｉ２ＦｅＰ２Ｏ７、ＬｉＭｎＰＯ４、ＬｉＦｅＢＯ３、Ｌｉ３Ｖ２（ＰＯ４）３、Ｌｉ２ＣｕＯ２、ＬｉＦｅＦ３、Ｌｉ２ＦｅＳｉＯ４、Ｌｉ２ＭｎＳｉＯ４等が挙げられる。また、これらのリチウム複酸化物の結晶内の一部原子が他の遷移金属、典型金属、アルカリ金属、アルカリ希土類、ランタノイド、カルコゲナイド、ハロゲン等で置換された固溶体も正極活物質として用いることができる。
【００７８】
集電体１を負極側に使用する場合には、活物質層２の形成材料として、負極活物質として通常知られている物質を用いることができる。
【００７９】
負極活物質としては、シリコン−マンガン合金（Ｓｉ−Ｍｎ）、シリコン−コバルト合金（Ｓｉ−Ｃｏ）、シリコン−ニッケル合金（Ｓｉ−Ｎｉ）、五酸化ニオブ（Ｎｂ２Ｏ５）、五酸化バナジウム（Ｖ２Ｏ５）、酸化チタン（ＴｉＯ２）、酸化インジウム（Ｉｎ２Ｏ３）、酸化亜鉛（ＺｎＯ）、酸化スズ（ＳｎＯ２）、酸化ニッケル（ＮｉＯ）、錫（Ｓｎ）が添加された酸化インジウム（ＩＴＯ）、アルミニウム（Ａｌ）が添加された酸化亜鉛（ＡＺＯ）、ガリウム（Ｇａ）が添加された酸化亜鉛（ＧＺＯ）、アンチモン（Ｓｂ）が添加された酸化スズ（ＡＴＯ）、フッ素（Ｆ）が添加された酸化スズ（ＦＴＯ）、炭素材料、炭素材料の層間にリチウムイオンが挿入された物質、ＴｉＯ２のアナターゼ相、Ｌｉ４Ｔｉ５Ｏ１２，Ｌｉ２Ｔｉ３Ｏ７等のリチウム複酸化物、Ｌｉ金属等が挙げられる。
【００８０】
集電体１を正極側に使用する場合、電極４は負極となる。この場合、集電体１の形成材料としてアルミニウムを選択し、電極４の形成材料としてリチウムを選択することができる。
【００８１】
このようなリチウムイオン電池１００は、以下のようにして製造することができる。
まず、表面に活物質層２が形成された集電体１を用意し、活物質層２の表面に上述の前駆体溶液を塗布して、前駆体溶液のゲル化および熱処理を行うことで、活物質層２の表面に容易にリチウムイオン伝導性に優れた固体電解質層３を形成する。
【００８２】
このとき、固体電解質層３を得るための熱処理温度は、上述のように５４０℃以上８００℃以下が好適である。このような温度範囲で熱処理を行うと、活物質層２を構成する物質と、熱処理で生じる固体酸化物とが反応し異相を形成することがなく、所望の固体電解質層を容易に形成することができる。
【００８３】
次いで、固体電解質層３の表面に電極４を形成する。これにより、容易にリチウムイオン電池１００を製造することができる。
【００８４】
リチウムイオン電池１００の製造方法としては、他にも、活物質層２の表面に固体電解質層を形成した部材と、電極４の表面に固体電解質層を形成した部材とをそれぞれ製造した上で、各部材の固体電解質層同士を貼り合わせることとしてもよい。
【００８５】
このようなリチウムイオン電池によれば、固体電解質層の総イオン伝導率が高く、高い性能を有するリチウムイオン電池とすることができる。
【００８６】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００８７】
上記実施形態においては、本発明の酸化物粒子をリチウムイオン電池の固体電解質層の形成材料として用いることとして説明したが、これに限らず、例えば、リチウム空気電池の固体電解質層の形成材料として用いることも可能である。
【００８８】
［実施例］
以下に本発明を実施例により説明するが、本発明はこれらの実施例に限定されるものではない。
【００８９】
（実施例１）
（ａ）リチウム化合物の溶液、（ｂ）ランタン化合物の溶液、（ｃ）チタン化合物の溶液、（ｄ）タンタル化合物の溶液を用意し、下記の配合で混合して前駆体溶液を調整した。
【００９０】
（ａ）：ＬｉＣＨ３ＣＯＯのプロピオン酸溶液（０．３６ｍｏｌ／ｋｇ）  ２ｇ
（ｂ）：Ｌａ（ＣＨ３ＣＯＯ）３・１．５Ｈ２Ｏのプロピオン酸溶液（０．２７ｍｏｌ／ｋｇ）  ４ｇ
（ｃ）：テトライソプロポキシチタンのｎ−Ｃ４Ｈ９ＯＨ溶液（１．０ｍｏｌ／ｋｇ）
（ｄ）：ペンタエトキシタンタルのｎ−Ｃ４Ｈ９ＯＨ溶液（１．０ｍｏｌ／ｋｇ）
【００９１】
このとき、（ｃ）と（ｄ）との質量比率が、（ｃ）：（ｄ）＝１００：４であり、（ｃ）と（ｄ）との総量が２ｇになるように秤量し、前駆体溶液の総量を８ｇとした。すなわち、Ｔｉ原子に対するＴａ原子の物質量比は、０．０４である。
【００９２】
次いで、得られた前駆体溶液を１４０℃で１時間乾燥して透明なゲルを得た。
【００９３】
次いで、得られたゲルを５４０℃で１時間焼成することにより、透明な生成物が得られた。得られた生成物は、本発明の固体酸化物に対応する。
【００９４】
得られた生成物を粉砕した後、粉砕物１００ｍｇを内径１０ｍｍのペレットダイスに充填して６２４ＭＰａの圧力でプレスすることにより、厚み０．５ｍｍの錠剤型ペレットを得た。得られたペレットを、大気雰囲気において７００℃で１４時間焼成することにより、固体電解質の成形体を得た。
【００９５】
（実施例２）
（ｃ）と（ｄ）との質量比率が、（ｃ）：（ｄ）＝１００：１、すなわちＴｉ原子に対するＴａ原子の物質量比を、０．０１としたこと以外は、実施例１と同様にして、固体酸化物および固体酸化物の成形体を得た。
【００９６】
（実施例３）
（ｃ）と（ｄ）との質量比率が、（ｃ）：（ｄ）＝１００：２、すなわちＴｉ原子に対するＴａ原子の物質量比を、０．０２としたこと以外は、実施例１と同様にして、固体酸化物および固体酸化物の成形体を得た。
【００９７】
（実施例４）
（ｃ）と（ｄ）との質量比率が、（ｃ）：（ｄ）＝１００：６、すなわちＴｉ原子に対するＴａ原子の物質量比を、０．０６としたこと以外は、実施例１と同様にして、固体酸化物および固体酸化物の成形体を得た。
【００９８】
（実施例５）
（ｃ）と（ｄ）との質量比率が、（ｃ）：（ｄ）＝１００：８、すなわちＴｉ原子に対するＴａ原子の物質量比を、０．０８としたこと以外は、実施例１と同様にして、固体酸化物および固体酸化物の成形体を得た。
【００９９】
（実施例６）
（ｃ）と（ｄ）との質量比率が、（ｃ）：（ｄ）＝１００：１０、すなわちＴｉ原子に対するＴａ原子の物質量比を、０．１０としたこと以外は、実施例１と同様にして、固体酸化物および固体酸化物の成形体を得た。
【０１００】
（比較例１）
（ｃ）と（ｄ）との質量比率が、（ｃ）：（ｄ）＝１００：０、すなわちＴａ原子を含めないこと以外は、実施例１と同様にして、固体酸化物および固体酸化物の成形体を得た。
【０１０１】
（比較例２）
（ｃ）と（ｄ）との質量比率が、（ｃ）：（ｄ）＝１００：２０、すなわちＴｉ原子に対するＴａ原子の物質量比を、０．２０としたこと以外は、実施例１と同様にして、固体酸化物および固体酸化物の成形体を得た。
【０１０２】
（比較例３）
（ｃ）と（ｄ）との質量比率が、（ｃ）：（ｄ）＝１００：４０、すなわちＴｉ原子に対するＴａ原子の物質量比を、０．４０としたこと以外は、実施例１と同様にして、固体酸化物および固体酸化物の成形体を得た。
【０１０３】
（結晶構造の同定）
得られた生成物について、粉体Ｘ回折装置ＭＲＤ（フィリップス社製）を用いたＸ線解析により結晶相の同定を行った。ＸＲＤ回折図形を基に結晶相の同定を行ったところ、立方晶ペロブスカイト型の結晶相が確認できた。また、Ｔｉ原子に対するＴａ原子の物質量比が０．０４以上のとき、回折角２５〜３０°付近に同定不能の異相ピークが出現することが認められた。
【０１０４】
（結晶構造の状態観察）
得られた固体電解質の成形体から薄片を作製し、透過型電子顕微鏡（ＣＭ２００、フィリップス社製）を用いて得られた薄片を観察した。
【０１０５】
図４，５は、固体電解質の成形体についての、エネルギーフィルタ型の透過型電子顕微鏡による観察結果を示す写真である。図４は、比較例１のＴａ未添加試料の成形体について観察した結果であり、図５は、実施例１のＴａ添加試料の成形体について観察した結果である。各図（ａ）は、それぞれの顕微鏡写真であり、各図（ｂ）は各写真の視野全体における電子線回折図形である。
【０１０６】
観察の結果、図４（ａ）に示すように、Ｔａ未添加の試料では明確な微粒子構造が発達し、結晶子間が点接触となっていた。図４（ａ）において符号αで示すような白色でしめされる領域は、微粒子が存在せず、測定時に用いている基板が露出している部分である。
【０１０７】
これに対し、図５（ａ）に示すように、Ｔａを添加した試料では、結晶相を示す格子縞が確認できる黒色の領域（符号βで示す）の周囲に、格子縞が確認できない領域（符号γで示す）があることが分かった。また、図５（ａ）においては、図面全体が黒色に色付き、領域βは領域γよりも黒くなっていることが分かった。さらに、領域βと領域γとの間には明確な境界はなく、図においては徐々に黒色の濃さが変化している。
【０１０８】
さらに、各視野における電子線回折図形によれば、図４（ｂ）に示すように、Ｔａ未添加の試料では、明確な回折パターンが得られたのに対し、図５（ｂ）に示すように、Ｔａ添加試料では非晶質の存在を示すハローパターンが確認できた。
【０１０９】
これらのことから、実施例１のＴａ添加試料では、結晶質と非晶質とが存在していることが確認できた。
【０１１０】
図６は、実施例１のＴａ添加試料についての観察結果である。図６（ａ）は、非晶質の領域（図５（ａ）の領域γに対応）を含むＨＡＡＤＦ−ＳＴＥＭ（High Angle Annular Dark-Field Scanning Transmission Electron Microscopy）像であり、図６（ｂ）は、図６（ａ）と同じ視野におけるエネルギー分散型Ｘ線分光分析によるＴａのマッピングデータである。
【０１１１】
図６（ａ）では、結晶質の領域（図５（ａ）の領域β）は白く、非晶質の領域（図５（ａ）の領域γ）は黒く示されている。図６（ｂ）では、Ｔａの存在量を白−黒の明度で示しており、白に近づくほどＴａが多いことを示している。
【０１１２】
図６に示すように、図６（ａ）で黒く示されている非晶質の領域ほど図６（ｂ）では白い点が多く存在し、非晶質の領域ほどＴａの存在量が多いことが分かる。また、Ｔａは、視野全体で確認できている。さらに、結晶質の領域と非晶質の領域とで、Ｔａ存在量は徐々に変化していることが分かる。
【０１１３】
以上のことから、実施例１のＴａ添加試料においては、結晶質の領域と非晶質の領域とが存在すること、結晶質の領域と非晶質の領域とにはいずれもＴａが含まれること、Ｔａの存在量は結晶質の領域よりも非晶質の領域の方が多く、結晶質の領域と非晶質の領域とで、Ｔａ存在量は徐々に変化していること、が確認できた。
【０１１４】
（イオン伝導率の計測）
得られた固体電解質の成形体の表面に、スパッタリングによりＰｔ電極を形成し、交流インピーダンスアナライザ（１６２０型、ソーラトロン社製）を用いてイオン伝導率の解析を行った。
【０１１５】
図７は、実施例１〜６および比較例１〜３の成形体についてイオン伝導率を測定した結果を示すグラフである。横軸は、Ｔｉ原子に対するＴａ原子の物質量比、縦軸は、イオン伝導率（単位：Ｓ／ｃｍ）を示している。
【０１１６】
測定の結果、Ｔｉ原子に対するＴａ原子の物質量比が０．０１〜０．１０のとき（実施例１〜６）、総イオン伝導率がＴａ未添加品（比較例１）よりも向上することが確認できた。しかし、Ｔｉ原子に対するＴａ原子の物質量比が０．１０を超えると、Ｔａ未添加品よりも総イオン伝導率が低下することが分かった（比較例２，３）。これは前述のＸＲＤの結果より、異相の生成を反映したものと推測される。
【０１１７】
（正極活物質との反応性）
ＬｉＣｏＯ２の粉体（シグマ・アルドリッチ）１ｇに、実施例１の前駆体溶液２ｇを混合し、大気雰囲気にて７００℃で１４時間の焼成を行なった後、ＸＲＤおよび表面走査型電子顕微鏡による異相生成の有無の確認を行った。この結果、何れの解析においても異相の生成は認められなかった。
【０１１８】
（比較例４）
平均粒径４μｍのＬｉ０．３５Ｌａ０．５５ＴｉＯ３粉末（高純度化学）１ｇに対し、ポリアクリル酸粉末（シグマ・アルドリッチ）０．０３５ｇを添加してメノウ鉢でよく混合し、混合物１００ｍｇを内径１０ｍｍのペレットダイスに充填して６２４ＭＰａの圧力で錠剤成型した。
【０１１９】
これを大気雰囲気において７００℃で１４時間焼結して、固体電解質の成形体を得た。
【０１２０】
得られた成形体について、上述の方法でイオン伝導率の測定を行ったところ、総イオン伝導率は３．４×１０−８Ｓ／ｃｍと著しく低いことがわかった。インピーダンススペクトルの同定解析の結果、本焼結体の抵抗の大部分が粒界抵抗であることがわかった。
【０１２１】
（比較例５）
焼結温度を１０００℃としたこと以外は比較例４と同様にして、固体酸化物の成形体を得た。
【０１２２】
得られた成形体について、上述の方法でイオン伝導率の測定を行ったところ、総イオン伝導率は７×１０−５Ｓ／ｃｍであった。
【０１２３】
次いで、正極活物質との反応性を確認するため、ＬｉＣｏＯ２の粉末（シグマ・アルドリッチ）２ｇと、Ｌｉ０．３５Ｌａ０．５５ＴｉＯ３粉末（高純度化学）１ｇを混合し、１０００℃で８時間焼成した。
【０１２４】
得られた粉末を用いて、ＸＲＤおよび透過型電子顕微鏡による観察を行った。
【０１２５】
ＸＲＤによる観察の結果、結晶相はＬｉ０．３５Ｌａ０．５５ＴｉＯ３の正方晶ペロブスカイト結晶にＣｏ原子が拡散したことを示す結果が得られた。
また、透過型電子顕微鏡による観察の結果、Ｌｉ０．３５Ｌａ０．５５ＴｉＯ３とＣｏ化合物がモザイク状に複合化した異相結晶が生成していることが分かった。
【０１２６】
以上の結果より、Ｌｉ０．３５Ｌａ０．５５ＴｉＯ３粉末のイオン伝導率を確保するため、高温で焼成すると、正極活物質を反応し異相を生成することが分かった。
【０１２７】
以上の結果より、本発明が有用であることが確認できた。
【符号の説明】
【０１２８】
１…集電体、２…活物質層、３…固体電解質層、４…電極、１００…リチウムイオン電池、ＡＲ１…第１領域、ＡＲ２…第２領域
【図１】
2015088392.tif 000003
【図２】
2015088392.tif 000004
【図３】
2015088392.tif 000005
【図７】
2015088392.tif 000006
【図４】
2015088392.tif 000007
【図５】
2015088392.tif 000008
【図６】
2015088392.tif 000009